(57)【要約】【課題】  洗濯時に洗剤、柔軟剤等の匂いを取り込み、強く繊維に残す事ができ、更に徐放性、持続性及び洗濯耐久性に優れる繊維用残香性保持増強剤、並びに残香性が向上した繊維の提供。【解決手段】  熱膨張・発泡するマイクロカプセルを有する処理剤で繊維製品を処理すること。【選択図】図１
2014005583.tif 000002
【特許請求の範囲】
【請求項１】
熱可塑性樹脂を皮膜に持ち、特定温度で膨張・発泡する事を特徴とした熱膨張マイクロカプセルを含有する、繊維用残香性保持増強剤。
【請求項２】
熱膨張マイクロカプセルの平均粒子径が１〜１００μｍであり、熱膨張・発泡後の平均粒子径が５〜５００μｍであることを特徴とした請求項１の繊維用残香性保持増強剤。
【請求項３】
熱膨張マイクロカプセルの熱膨張・発泡温度が１００℃から１８０℃であることを特徴とする請求項１、２の繊維用残香性保持増強剤。
【請求項４】
請求項１、２、３に示す繊維用残香性保持増強剤を処理した繊維製品及び繊維構造物。
【発明の詳細な説明】
【技術分野】
【０００１】  本発明は、繊維用残香性保持増強剤、残香性が向上した繊維及びその製造方法に関する。
【背景技術】
【０００２】  従来、繊維に香料を付与する方法については種々検討されている。例えば、特許文献１には、香科を吸着した無機系多孔質粉体及びシリコーン系化合物を含有する処理液を繊維構造物に付与した後、乾燥・熱処理する耐久性香気処理方法が開示されている。特許文献２には、無機アルコキシド、エポキシ基を有するシランカップリング剤及び香料からゾル−ゲル法により調製したゾル中に中空糸繊維素材を減圧下に保持する事により香料をカプセル化及び／又は包接化した多孔性ポリマーが中空糸繊維素材の中空部分に充填された徐放性繊維素材が開示されている。また、特許文献３には香料をマイクロカプセル化してバインダーと混ぜ、それを繊維に接着させる方法が開示されている。更には、香料を繊維ポリマー中にいれて混合紡糸する方法、香料を接着剤や樹脂バインダーと共に付与する方法等が開示されている。【０００３】  一方、香料は、あらゆるハウスホールド製品、パーソナルケア商品に賦香されており、香りによって、使用した満足感や効果感を助長し、快適な生活を送る上で重要な部分を担っている。特に近年、衣料用洗剤や柔軟仕上げ剤においては、豊かな香りを長時間持続する製品を望むユーザーが増えている。特許文献４、５には、洗剤、柔軟剤組成物に配合される香料組成物について、沸点が２５０℃以上、ｌｏｇＰが３以上といった香料を選択する事により残香性を向上する事ができたと記載されている。【０００４】  また近年、香りに対する関心の高まりによって、購入時にすでに繊維に香りが付いている商品が多く発売されており、例として、香り付きパンティーストッキングやタオルなどが市販されているが、香りの持続性は不十分である。
【先行技術文献】
【０００５】
【特許文献１】特開平１−２４６４７８号広報
【特許文献２】特開平６−１５８５５２号公報
【特許文献３】特開平５−５１８７０号公報
【特許文献４】特表平１０−５０７７８９号公報
【特許文献５】特表平１０−５０７７９３号公報
【発明の概要】
【発明が解決しようとする課題】
【０００６】  特許文献１の方法では、繊維に付着した香料の徐放性、持続性及び洗濯耐久性等の特性が充分ではなく、また、流通過程で移香してしまうといった欠点がある。特許文献２、３の方法では、洗濯耐久性向上の為に高温にて加熱固着を行うと、高温による香料の変質や香料の気化によるマイクロカプセルの破壊が起こるといった欠点がある。更には、香料を内包したマイクロカプセルは、そのままの状態では香りを放つ事ができず、物理的な力によりカプセルが破壊された時にのみ香りを放つ。従って、一度カプセルが破壊されると、一度に香料が放出される為、徐放性に欠ける。また、上記の何れの方法に於いても、香料と徐放担体を共に処理する方法である為、家庭で行う洗濯の様な一般的な方法ではないなどの問題がある。【０００７】  一方、特許文献４，５の方法では、沸点が２５０℃以上、ｌｏｇＰ値が３以上の特定香料を配合した洗剤や柔軟剤組成物を洗濯時に用いても、乾燥した衣類への残香は充分とはいえない。また、従来、洗剤や柔軟仕上げ剤に含まれる香料の大部分は排水として流れてしまい、大変非効率であり、経済性にも欠けるという問題があった。【０００８】  本発明の解決しようとする課題は、洗濯時に衣料に洗剤や柔軟剤等の香料を取り込み、更に取り込んだ香料の徐放性、持続性、及び洗濯耐久性に優れる繊維用の残香性保持増強剤、並びに残香性が向上した繊維を提供する事である。なお、ここで洗濯耐久性とは、繊維を繰り返し洗濯した場合においても、香料の匂いの強度の低下が著しくないことを意味する。
【課題を解決するための手段】
【０００９】  本発明は前記課題を解決すべく鋭意研究を重ねた結果、熱膨張・発泡するマイクロカプセルを有する処理剤で繊維製品を処理することにより問題を解決することを見出した。
【発明の効果】
【００１０】  本発明の残香性保持増強剤により処理された繊維製品は、洗濯において水と共に洗い流されてしまう洗剤、柔軟剤等の香料を取り込み、その匂いを徐々に放出し、匂いを長く感じさせることができる。
【発明を実施するための最良の形態】
【００１１】  本発明において、熱膨張マイクロカプセルとは熱をかける事により皮膜樹脂が軟化し、内容物が気化することで発泡、体積を膨張させるマイクロカプセルである。【００１２】  本発明に使用する熱膨張マイクロカプセルの粒子径は平均で１〜１００μｍであり、熱膨張・発泡後の平均粒子径が５〜５００μｍのものである。【００１３】  本発明に使用する熱膨張マイクロカプセルの発泡温度は１００〜１８０℃であり、対象とする繊維にあわせた発泡温度のマイクロカプセルを選択し使用する。【００１４】  本発明に基づく残香性保持増強剤の形態は粉末又は水又は有機溶剤へ分散させたものであり、好ましくは水に分散させたものである。【００１５】  本発明に基づく残香性保持増強剤の繊維への処理方法は、残香性保持増強剤を水又は適切な有機溶剤に希釈分散させ、これを直接繊維へスプレーまたは塗工あるいは浸漬処理等にて行うが、繊維へ均一に処理するためには浸漬法が望ましい。【００１６】  本発明に基づく残香性保持増強剤の洗濯耐久性を発揮させるためにはバインダーを併用することが必要であり、一般の繊維加工用バインダーを使用できるが、風合い等を考慮し選択する必要がある。【００１７】  本発明に基づく残香性保持増強剤の効果を発揮させるためには、本発明に使用する熱膨張マイクロカプセルを繊維重量に対し０．１％以上均一に処理する必要があり、望ましくは０．２％以上必要である。【００１８】  本発明を適用する繊維製品および繊維構造物は、洗濯を行う物全てを指す。
【実施例】
【００１９】  以下、実施例により詳細説明する。特に示さない限り、％は重量％である。また、本発明はこれらの実施例に限定されるものではない。
【実施例１】
【００２０】  （Ｔ／Ｃ布への処理例）
発泡温度が１５０℃付近で平均粒子径が８μｍの熱膨張マイクロカプセル（松本油脂製薬（株）製、商品名：マツモトマイクロスフェアーＦＮ−１００ＳＳ）を５部、ポリカルボン酸系分散剤を０．５部、増粘剤を０．１部、アクリルシリコン系柔軟剤を２０部、水、及びその他７４．６部を均一に混合し、残香性保持増強剤１を製造した。【００２１】  Ｔ／Ｃニット布（（株）色染社製、混率５０／５０、目付１８０ｇ／ｍ２）に残香性保持増強剤１が着量１５ｇ／ｍ２、アクリルバインダーが着量７ｇ／ｍ２となるようにパディング加工を行い、８０℃で１０分乾燥し、更に１５０℃で２分キュアリングを行い試験試料とした。その時の繊維表面上の電子顕微鏡写真を図１に示す。
また、洗濯耐久性能評価として、連続洗濯（ＪＩＳ  Ｌ  ０２１７：１０３法に基づく）１０回を行った物を洗濯後試料とした。
【実施例２】
【００２２】  （綿ニット布への処理例）
発泡温度が１３０℃付近で平均粒子径が１２μｍの熱膨張マイクロカプセル（松本油脂製薬（株）製、商品名：マツモトマイクロスフェアーＦ−３０）を５部、ポリカルボン酸系分散剤を０．５部、増粘剤を０．１部、アクリルシリコン系柔軟剤を２０部、水、及びその他７４．６部を均一に混合し、残香性保持増強剤２を製造した。【００２３】  綿ニット布（（株）色染社製、目付１９０ｇ／ｍ２）に残香性保持増強剤２が着量１５ｇ／ｍ２、アクリルバインダーが着量７ｇ／ｍ２となるようにパディング加工を行い、８０℃で１０分乾燥し、更に１３０℃で２分キュアリングを行い試験試料とした。
また、洗濯耐久性能評価として、連続洗濯（ＪＩＳ  Ｌ  ０２１７：１０３法に基づく）１０回を行った物を洗濯後試料とした。
【実施例３】
【００２４】  （ＰＥＴトロピカル布への処理例）
発泡温度が１７０℃付近で平均粒子径が１５μｍの熱膨張マイクロカプセル（松本油脂製薬（株）製、商品名：マツモトマイクロスフェアーＦＮ−１００Ｓ）を５部、ポリカルボン酸系分散剤を０．５部、増粘剤を０．１部、アクリルシリコン系柔軟剤を２０部、水、及びその他７４．６部を均一に混合し、残香性保持増強剤３を製造した。【００２５】  ＰＥＴトロピカル布（（株）色染社製、目付２００ｇ／ｍ２）に残香性保持増強剤３が着量１５ｇ／ｍ２、アクリルバインダーが着量７ｇ／ｍ２となるようにパディング加工を行い、８０℃で１０分乾燥し、更に１７０℃で２分キュアリングを行い試験試料とした。
また、洗濯耐久性能評価として、連続洗濯（ＪＩＳ  Ｌ  ０２１７：１０３法に基づく）１０回を行った物を洗濯後試料とした。【００２６】  ［比較例１］
（キュアリング温度不足の処理例）
実施例１と同様にして、Ｔ／Ｃニット布に残香性保持増強剤１が着量１５ｇ／ｍ２となるようにパディング加工を行い、８０℃で１０分乾燥し、更に１３０℃で２分キュアリングを行い試験試料とした。【００２７】  ［比較例２］
（着量０．１％以下の処理例）
実施例１と同様にして、Ｔ／Ｃニット布に残香性保持増強剤１が着量３ｇ／ｍ２となるようにパディング加工を行い、８０℃で１０分乾燥し、更に１５０℃で２分キュアリングを行い試験試料とした。【００２８】  ［残香性能の評価］
以下の方法で市販の衣料用洗剤で処理した後の残香性及びその洗濯耐久性を評価した。実施例１〜３、比較例１〜２の結果を表１に示す。また、実施例１の結果をグラフ化したものを図２に示す。【００２９】  約２０×１５ｃｍの大きさに裁断した残香性が向上した繊維と未処理布を市販の衣料用洗剤（香りつづくトップ、ライオン（株））を用いて全自動洗濯機（三菱全自動洗濯機ＮＡＷ−５０Ｓ）で洗濯した（洗剤１０ｇ、水道水１８Ｌ、洗濯５分−注水濯ぎ２回−脱水３分）。その後、屋内にて吊り干しで自然乾燥（一晩放置）を行い、評価処理布を得た。自然乾燥後（吊り干し一晩放置後）から１週間後までの評価処理布の香りの強さを６人のパネラーで経時的に評価した。以下に示す評価基準で評価を行い、６人の評価点を平均した。【００３０】  ２：良く匂う
１：匂う
０：匂わない【００３１】
【表１】
2014005583.tif 000003
【図面の簡単な説明】
【００３２】
【図１】電子顕微鏡（トプコン（株）社製走査型電子顕微鏡ＳＭ−３００）による発泡後の残香性保持増強剤の繊維付着例を示す図である。
【図２】実施例１で得た試験試料の残香性及びその洗濯耐久性の評価結果を示す図である。
【産業上の利用可能性】
【００３３】    以上のごとく、残香性保持増強剤を使用することにより、洗濯時における洗剤、柔軟剤等の匂いを強く残す事の出来る繊維製品を提供することができる。
【図１】
2014005583.tif 000004
【図２】
2014005583.tif 000005